(57)【要約】等圧プレス型内において、少なくとも第１層及び第２層（１６、２２；３８、４０；３８、４６；３８、５２）を、等圧加圧することにより、少なくとも第２層（２２、４０、４６、５２）を第１層（１６、３８、４６）に対して等圧加圧することにより第２層を圧縮する。第１層（１６、３８、４６）及び第２層（２２、４０、４６、５２）は互いに異なった、例えば粉末形態又はスラリ形態の材料から製作できる。各層（５２）はさらに異なった材料の領域（５４、５６、５８）を有することができる。粉末材料は多孔形成材を含有することができる。溝形成材（５０）を等圧プレス成形中に層（３８、４６）管に配置してもよく、或いは第１層を押出成形、スリップ注型、又射出等圧プレス法により成型することができる。
2004509784.tif 000002
【特許請求の範囲】
【請求項１】
等圧プレス型（１、２）内において、少なくとも第１層及び第２層（１６、２２；３８、４０；３８、４６；３８、５２）を、等圧加圧することにより、少なくとも第２層（２２、４０、４６、５２）を圧縮して前記少なくとも第１層及び第２層（１６、２２；３８、４０；３８、４６；３８、５２）の積層体を得ることよりなる冷間等圧プレス成形方法。
【請求項２】
前記第１層及び第２層（１６、２２；３８、４０；３８、４６；３８、５２）は互いに異なった材料から製作される請求項１の方法。
【請求項３】
前記第２層（２２、４０、４６、５２）は粉末形態をなす請求項１の方法。
【請求項４】
前記第２層（２２、４０、４６）はスラリである請求項１の方法。
【請求項５】
前記第１層及び第２層の少なくとも一方（５２）は異なった材料を含む少なくとも２つの領域（５４、５６、５８）を有する請求項１の方法。
【請求項６】
前記等圧プレス型（２）は円筒形である請求項１の方法。
【請求項７】
前記等圧プレス型（２）は円筒形圧力支持部材（３０）内に同軸配置した心棒（３６）を有し、前記第１層（３８）は管状構造体を成形するように前記心棒（３６）の周りで成形される請求項６の方法。
【請求項８】
前記少なくとも第１層及び第２層（３８、４０；３８、４６；３８、５２）はグリーンセラミック材料よりなる請求項７の方法。
【請求項９】
前記第１層は粉末形態の前記第１のグリーンセラミック材料（３８）を等圧プレス型（２）に装入して該グリーンセラミック材料（３８）を等圧加圧し、次いで前記第２層は粉末形態の前記第１のグリーンセラミック材料（４０）を等圧加圧することにより成形される請求項８の方法。
【請求項１０】
前記等圧プレス型（２）は第１の円筒形圧力支持部材（３０）を貫通して突出して環状空間を形成する心棒（３６）を有しており、前記第１グリーンセラミック材料（３８）を前記環状空間に導入し等圧加圧することにより第１層を形成し、次いで前記第１の円筒形圧力支持部材（３０）を取り外し、前記第１の円筒形圧力支持部材（３０）とは直径の異なる第２の円筒形圧力支持部材（４４）を前記少なくとも２つの層の第１の層の上に同軸配置して他の環状空間を形成し、前記他の環状空間に粉末形態の前記第２グリーンセラミック材料（４６）を導入し、等圧加圧することにより前記第２層を形成するものである、請求項９の方法。
【請求項１１】
第１層は、前記心棒（３６）の表面に、第１の前記グリーンセラミック材料（３８）を含有するスラリの乾燥スラリ被覆を施すことにより形成され、前記第２層は粉末形態の第２のグリーンセラミック材料（４０）を前記乾燥スラリ被覆に対して等圧加圧することにより形成されるものである請求項８の方法。
【請求項１２】
前記第１層は粉末形態の第１の前記グリーンセラミック材料（３８）を等圧プレス型（２）に導入し、次いで該第１の前記グリーンセラミック材料（３８）を等圧加圧することにより形成され、前記第２層は前記第１層上に第２の前記グリーンセラミック材料（４０）を含有する乾燥スラリ被覆を施すことにより形成される請求項８の方法。
【請求項１３】
通路形成部材（５０）を前記第１層（３８）の面に位置づけ、次いで前記第２層（４６）を形成するものである請求項８の方法。
【請求項１４】
少なくともグリーンセラミック材料（３８、４０）の一方は粉末であり多孔形成材を含有する請求項８の方法。
【請求項１５】
前記多孔形成材はでんぷん、グラファイト、ポリエチレンビーズ、ポリスチレンビーズ又はサンドサダストである請求項１４の方法。
【請求項１６】
前記多孔形成材は前記グリーンセラミック材料（３８、４０）の少なくとも一方に、焼成後に多孔が前記少なくとも２つの層の少なくとも一方に約１〜９０％存在するような量で存在する請求項１５の方法。
【請求項１７】
前記第１層（３８）は押出成形、スリップ注型、ドライプレス、又は射出成形により形成される請求項７の方法。
【請求項１８】
前記第１層及び第２層の少なくとも一方（５２）は、少なくとも２種の異なったグリーンセラミック材料（５４、５６、５８）から形成される請求項８の方法。
【請求項１９】
前記グリーンセラミック材料（３８、４０）の少なくとも一方は式ＡｘＡ’ｘ’Ａ”ｘ”ＢｙＢ’ｙ’Ｂ”ｙ”Ｏ３−ｚ（ここにＡ、Ａ’、Ａ”はＩＵＰＡＣにより採用された周期律表による１、２、３族およびｆブロックランタニドより選択され、Ｂ、Ｂ’、Ｂ”はｄブロック遷移金属から選択され、また０＜ｘ≦１、０≦ｘ’≦１、０≦ｘ”≦１、０≦ｙ≦１、０≦ｙ’≦１、０≦ｙ”≦１、ｚは電荷を中性にする数である）
で与えられる混合導電酸化物である請求項８の方法。
【請求項２０】
各Ａ、Ａ’、Ａ”はマグネシウム、カルシウム、ストロンチウム、又はバリウムである請求項１９の方法。
【請求項２１】
前記グリーンセラミック材料（３８、４０）の少なくとも一つは、式ＡｓＡ’ｔＢｕＢ’ｖＢ”ｗＯｘ（ここにＡはランタニド、Ｙ又はそれらの混合物、Ａ’はアルカリ土類金属又はそれらの混合物、ＢはＦｅ、Ｂ’はＣｒ、Ｔｉ、又はそれらの混合物、Ｂ”はＭｎ、Ｃｏ、Ｖ、Ｎｉ、Ｃｕ又はそれらの混合物、ｓ、ｔ、ｕ、ｖ及びｗは０〜約１、ｓ／ｔは約０．０１〜約１００、ｕは約０．０１〜約１、ｘは式中Ａ、Ａ’、Ｂ、Ｂ’、Ｂ”の電荷を中和する数、及び０．９＜（ｓ＋ｔ）／（ｕ＋ｖ＋ｗ）＜１．１である）
で与えられる混合導電酸化物である請求項８の方法。
【発明の詳細な説明】
【０００１】
（発明の属する技術分野）
本発明は材料が等圧プレス型内で圧縮される冷間等圧プレス成形法に関する。より具体的には本発明は２層以上の材料が等圧プレス型内で形成され、それらの内の第２層が第１層に対して均等な静圧加圧により圧縮されるようにした等圧プレス成形法に関する。
【０００２】
（発明の背景）
冷間等圧プレス成形（ｉｓｏｐｒｅｓｓｉｎｇ）はフィルター、構造部材、及びセラミック膜を形成するために使用されることは良く知られている。冷間等圧プレス成形においては、圧縮すべき粉末形態の材料がバッグと呼ばれることがある弾性の等圧プレス型内に入れられる。粉末材料はセラミック粉末、又はセラミック粉末とバインダと可塑剤の混合物であり得る。
【０００３】
等圧プレス型は次に圧力容器内に装入され、冷水又は温水によるゆっくりとした静圧加圧を受ける。それにより粉末材料は圧縮されてグリーン形態（生形態）に成形され、次いで適宜に焼成及び焼結される。
【０００４】
等圧プレス型は円筒形又は板形の物品を製造するために円筒形又は平板形をなし得る。タングステン棒の形成に応用されるこの種の方法の例は米国特許第５６３１０２９号に記載されている。同特許ではタングステン微粉が等圧加圧されることによりタングステンインゴットとされる。
【０００５】
セラミック材料に対する重要な用途はセラミック膜（メンブレイン）要素の製造である。このようなセラミック膜要素は酸素イオン又は水素イオンを高温度で導くように選択されたセラミックから製造される。酸素選択性の膜では加熱された膜は膜のカソード側でイオン化する酸素含有ガスにさらされる。酸素の差圧による駆動力により酸素イオンは膜を通して反対側のアノードの表面に輸送され、膜のアノード側で酸素イオンは結合して電子を放出し、それらの電子は膜又は別個の電子通路を通して膜のカソード側に輸送されそこで酸素をイオン化する。
【０００６】
セラミック膜における最近の進展では多孔質支持体上に薄く且つ稠密な層を形成することを行っている。これらの稠密層はイオンを導く一方、多孔支持体は稠密層に対する構造支持を付加する透過性の多孔網構造として作用する。多孔支持体も、酸素分離において活性であるように、それ自体がイオン輸送性の材料から製作される。
【０００７】
上記のようなセラミック膜は板又は管状をなし得る。しかし複雑な構造をこれらの膜に与えることは困難である。複合管構造の製造には、管はスリップ注型又は押出成形及び焼成のような方法により形成される。その後稠密層が押出成形物の外面にスパッタ付着される。米国特許第５５９９３８５号には稠密層が化学蒸着により形成されることが記載されている。更に複雑な構造体を製造するには、複数の異なった種類の処理技術を適用しなければならない。しかしセラミック材料は本質的に非常に脆いので、処理工程の数を最小にすることが望ましい。
【０００８】
上記のように、本発明は複雑な構造が、従来使用された異種の複雑な処理工程を用いないで、直接形成できる冷間等圧成型法を提供する。
【０００９】
（発明の概要）
本発明は、等圧プレス型内において、少なくとも第１層及び第２層を静的に等圧加圧（ｉｓｏｐｒｅｓｓ）することにより、少なくとも第２層を圧縮（ｃｏｍｐａｃｔ）して前記少なくとも第１層及び第２層の積層体を得ることよりなる、冷間等圧プレス成形方法を提供する。第１層及び第２層は互いに異なった２種の材料から製作することができる。例えば第１層は金属管又は予備成形体であり、第２層は管表面のセラミックスラリであり得る。静的等圧プレス後に、スラリ中のセラミック粒子は付き固められているであろう。別法として第１層は金属又はセラミック粒子等の粉末材料でありそれらは等圧プレス型内で圧縮される。得られる圧縮された部材は次にスラリで被覆されて第２層を形成する。或いは第２層は異なった種類の粒子材料であって第１層に対して圧縮される。この圧縮体には更に他の層を追加してもよいし、或いはこの圧縮体は最終製品にするために更に処理されてもよい。例えばセラミック材料の場合には圧縮体は焼成によりバインダーや可塑剤のような有機材料を焼尽し次いで焼結することにより最終製品にされる。
【００１０】
別法として、第１及び第２層は同一の材料から形成され、例えば厚いセラミック製品が望まれるなら粉末形態の材料を含む第１層は円筒形の等圧プレス型内で圧縮され、次いで同じ材料の第２層が等圧プレス型内に装入され、追加の厚さの形成を開始する圧縮を行うことができる。他の可能性としては、第１及び第２層の少なくとも一方を異なった材料を含む少なくとも２つの領域を有するようにしてもよい。
ここに「粉末形態」とは粉末、バインダ又は可塑剤等の他の添加剤と混合した粉末を指す。
【００１１】
管状セラミック膜が必要な場合等で管状構造を形成するのに使用できる等圧プレス型は、管状構造を形成するために円筒状支持部材内に同軸の心棒を具備することができる。第１層が心棒の周りに形成され、次いで第２層が第１層の周りに形成される。得られる管状構造は上に記載した型の管状セラミック膜部材にし得る。この点に関して、これらの２層はセラミック粉末又はバインダや可塑剤と混合したセラミック粉末等のグリーンセラミック材料、或いは２層の内の一方をセラミック含有スラリより構成できる。より具体的に述べると、粉末形態の第１のグリーンセラミックを等圧プレス型に装入し、次いでそれを等圧加圧して第１層を形成し、粉末形態の第２のグリーンセラミックを第１層に対して等圧加圧して第２層を形成する。
【００１２】
上記したような等圧プレス型では、第１のグリーンセラミック材料は心棒と第１の円筒形圧力支持部材との間に装入されて等圧加圧される。第１層が形成されたら第１の円筒形圧力支持部材は取り外され、第１の円筒形圧力支持部材より直径の大きい第２の円筒形圧力支持部材を元の第１の円筒形圧力支持部材の周りに同軸に配置して他の環状空間を形成する。第２のグリーンセラミック材料をこの環状空間に粉末形態で装入し、等圧加圧して第２層を形成することができる。
【００１３】
他の方法は、適当な離型剤で被覆された心棒に第１のグリーンセラミック材料を含有する乾燥スラリ被覆を形成することにより第１層を形成し、次いで粉末形態の第２のグリーンセラミック材料をこの乾燥スラリ被覆に対して等圧加圧することにより第２層を形成することである。別法として、粉末形態の第１のグリーンセラミック材料を等圧プレス型内に入れて第１層を等圧プレス成形し、次いで第１層の上に粉末形態の第２のグリーンセラミック材料を含有する乾燥スラリ被覆を施し、次いでこの第２のグリーンセラミック材料を第１のグリーンセラミック材料に対して等圧加圧することも可能である。
【００１４】
更に複雑な構造体を成形するには、溝（ｃｈａｎｎｅｌ）形成材を層の間に配置することができる。このような溝形成部材は焼成時に焼尽して層間に溝を形成するような紙やその他の熱分解性の材料から製作される。
【００１５】
他の形態では、粉末形態の１以上のグリーンセラミック材料に多孔形成材を含有させる。このような多孔形成材としては、例えばでんぷん、グラファイト、ポリエチレンビーズ、ポリスチレンビーズ、鋸屑等が使用できる。例えば、グリーンセラミック材料による薄いセラミック層を、例えばスラリー塗布法により、管状部材の内部に形成し、次いで、多孔形成材を含有するグリーンセラミック材料により多孔質支持層を形成することができる。焼成後に、多孔形成材が消尽して多孔を残す。これに関して、好ましくは多孔形成材は焼成後に空孔率約１〜９０％を生じるに十分な量でグリーンセラミック材料内に存在させる。
【００１６】
第１層は押出成形、スリップ注型、乾燥プレス、又は射出等圧成形等により成形できる。その後粉末形態の第２層またはスラリ形態の第２層が等圧プレス型内に装入され、第１層に対して等圧加圧される。
【００１７】
明らかなように、同一又は異なった材料を含む追加の層が各種の多孔性又は稠密層を形成するために追加されてもよい。さらに、第１層及び第２層の少なくとも一方は少なくとも２種の異なったグリーンセラミック材料から形成することができる。
【００１８】
これらのグリーンセラミック材料の少なくとも一方は次式で表される混合導電性酸化物から形成することができる。
ＡｘＡ’ｘ’Ａ”ｘ”ＢｙＢ’ｙ’Ｂ”ｙ”Ｏ３−ｚ
（ここにＡ、Ａ’、Ａ”はＩＵＰＡＣにより採用された周期律表による１、２、３族およびｆブロックランタニドより選択され、Ｂ、Ｂ’、Ｂ”はｄブロック遷移金属から選択され、また０＜ｘ≦１、０≦ｘ’≦１、０≦ｘ”≦１、０≦ｙ≦１、０≦ｙ’≦１、０≦ｙ”≦１、ｚは電荷を中性にする数である）
で与えられる混合導電酸化物である。各Ａ、Ａ’、Ａ”はマグネシウム、カルシウム、ストロンチウム、又はバリウムであることが好ましい。
【００１９】
或いは、グリーンセラミック材料の少なくとも一つは、次式で表される混合導電性酸化物であり得る。
ＡｓＡ’ｔＢＵＢ’ＶＢ”ｗＯｘ
（ここにＡはランタニド、Ｙ又はそれらの混合物、Ａ’はアルカリ土類金属又はそれらの混合物、ＢはＦｅ、Ｂ’はＣｒ、Ｔｉ、又はそれらの混合物、Ｂ”はＭｎ、Ｃｏ、Ｖ、Ｎｉ、Ｃｕ又はそれらの混合物、ｓ、ｔ、ｕ、ｖ及びｗは０−約１、ｓ／ｔは約０．０１−約１００、約０．０１−約１、ｘは式中Ａ、Ａ’、Ｂ、Ｂ’、Ｂ”の電荷を中和する数、及び０．９＜（ｓ＋ｔ）／（ｕ＋ｖ＋ｗ）＜１．１である）。
【００２０】
以下に本発明を図面に関連して詳しく説明する。
本発明は冷間等圧プレス成形により形成されるに適した任意の形状の複合部材を形成するのに適用できる。例えば図１を参照すると、ブロック状の部材を成形するために設計された等圧プレス型１が例示されている。等圧プレス型１は側部圧力支持部材１０、１１と上部及び底部圧力支持部材１２、１４を有し、これらは好ましくはポリウレタンから製作されている。さらに、図示はされていないが等圧プレス型１は側部圧力支持部材１０、１１に直角に追加の圧力支持部材を有することにより等圧プレス型１を完成している。第１層１６は粉末形態のセラミック材料、金属粉末、又は他の材料（後で述べる）から圧縮成型しうる。
【００２１】
等圧プレス型１は次に圧力容器内に置かれ、次いで冷水又は温水による静圧がゆっくりと印加される。静圧を印加すると側部及び頂部圧力支持部材１０、１１、１２、１４が内側に撓み、第１層の材料１６を圧縮ないし圧し固めてブロック状の固まりにする。
【００２２】
図２を参照すると、第１層の材料１６をブロック状塊に圧縮した後には空隙部２０が生じる。次いで図３のように空隙２０は粉末形態又はスラリ状の第２層の材料２２により満たされる。等圧プレス型１は再び圧力容器内に置かれ、冷水又は温水による静圧が印加される。第２層の材料２２が第１層の材料１６に対して等圧加圧されると、外側の第２層２２を有する複合ブロック状の固まり２４が得られ、その周りには図４のように空隙２６が残る。複合ブロック状塊は焼成又は焼結のために取り出され、或いはこれらの処理の前に追加の材料の層が空隙２６に導入されて圧縮される。別法として、等圧プレス型１を炉に入れて焼成してもよい。
【００２３】
図５を参照すると、円筒形圧力支持部材３０と、基部及び端部プラグ３２、３４と、基部プラグ３２に固定した心棒３６を有する等圧プレス型２が示されている。この等圧プレス型２は中空管を製造するためのものである。等圧プレス型２には第１層の材料３８が充填される。この第１層の材料３８は粉末形態のグリーンセラミック材料でもよいし、心棒３６の周りに塗布したスラリ被覆でもよい。粉末形態のグリーンセラミック材料はでんぷん、グラファイト、ポリエチレンビーズ、ポリスチレンビーズ、鋸屑、その他の公知の多孔形成材を含んでいてもよい。前例の等圧プレス型１について説明した第１層１６及び第２層１８も同様にこうした多孔形成材を含有することができる。
【００２４】
図６を参照するに、等圧加圧後に端部プラグ３４が取り外され、次いで図７のように等圧プレス型２には第２層の材料４０が充填される。この場合にも第２層の材料４０は上記の多孔形成材を含む又は含まない粉末形態のグリーンセラミック材料であり得る。
【００２５】
別法として、円筒形圧力支持部材３０は基部プラグ３２から分離でき、圧縮された第１層の材料３８にスラリをディップコートにより被覆して第２層を形成してもよい。乾燥後に等圧プレス型２を再び組み立て、第２層の材料４０に等圧加圧を行う。スラリにより形成される任意の層（内層又は外層）の厚さはスラリ溶液の複数回の塗布により調節できる。さらにスラリ溶液はそれ自体多孔形成材を含有しうる。これによるとスラリから形成される多層は空孔率の勾配を有するように成形できる。
【００２６】
さらに他のオプションとして、押出成形、スリップ注型、ドライプレス、又は射出成形により第１層の材料３８を形成することができる。等圧プレス型１に関して述べた第１層の材料１８に対しても同様なオプションが適用できる。この場合に第１層は等圧プレス型２に単に挿入されるだけである。等圧プレス成形の前に第２層４０のような第２層が追加できる。等圧プレス型２は次に密封され、第２層４０が第１層に対して等圧加圧される。
【００２７】
図８に示したように第２層の材料４０は等圧加圧されて複合管４２を形成する。その後、等圧プレス型２は分解され、次いで複合管４２は焼成、焼結又は追加の層の形成のような後続の工程に付せられる。
【００２８】
図９を参照するに、図７〜８に示された実施例に代わる例では、基部プラグ３２は円筒形圧力支持部材３０から外され、直径の小さい円筒形圧力支持部材４４が代わりに使用される。次いで第２層の材料４６が追加される。得られる等圧プレス型２’は端部プラグ４８により閉鎖される。等圧プレス成形後に圧縮された第２層の材料４６は図８に示した圧縮された第２層の材料４０よりも薄い。ところで、工程を逆にして、第１の円筒形圧力支持部材４４を使用し、次いで円筒形圧力支持部材３０を使用することにより、第２層が第１層よりも薄くなるようにすることも可能である。
【００２９】
形成された製品がセラミック膜として作用するためには、各層に使用されるセラミック材料は（例えば第１及び第２層１６、２２又は第１及び第２層３８、４０）酸素イオン及び電子を導くことができる混合導電性セラミックを使用することができる。このような材料は粉末、粉末と他の有機材料との混合物等である。スラリの場合には、代表的な組成は約１２０ｇのセラミック材料、１００ｇのトルエン等の溶剤、及び安定したサスペンジョンを形成するのに必要な２０ｇの有機バインダ、可塑剤、可塑助剤よりなる。これらの材料の例は次の表に示されている。
【００３０】
【表１】
2004509784.tif 000003
【表２】
2004509784.tif 000004
【表３】
2004509784.tif 000005
【００３１】
図１０を参照するに、図９の第２層の材料４６のような第２層の材料が形成される前に、条帯状の溝形成材５０が第１層３８及び第２層４６の間に配置できる。図１１に示したように、等圧プレス成形後に溝形成材５０は第１層３８及び第２層４６の間に配置され、最終的には焼尽その他の公知の技術により除去される。
【００３２】
図１２を参照するに、図５に例示したような第１層の材料３８が形成され等圧プレス成形された後に、図６に示したような第２層５２が追加され次いで等圧プレス成形される。第２層５２は３つの領域５４、５６、５８を有し、成型品の長さに沿って異種の材料からなる。実施において、図６のように第１層を等圧プレス成形した後、粉末形成領域５８を所望のレベルまで加え、次いで粉末形成領域５６を所望のレベルまで追加し、最後に粉末形成領域５４で上部を閉じる。任意の又は全ての材料の層をこのようにして成形することができる。実施において１つの層を２種以上４種或いはそれ以上の領域で形成することが可能である。
【００３３】
好ましくは、円筒形圧力支持部材３０（又は円筒形圧力支持部材４４）は、この部材の寸法に対して十分な剛性を与え、円筒形圧力支持部材３０がその形状を保持している間にセラミック材料が等圧プレス型１、２に導入できるような１種の材料で製作されることが好ましい。これに関して、ここで必要なことはセラミック材料が円筒形圧力支持部材と心棒の間に形成される管状充填空間内にセラミック材料が引っかかることにより、円筒形圧力支持部材３０にしわを生じることを防止することである。さらにこのような剛性は環状空間の横断面積が等圧プレス型の長さ方向に沿って一定となることを保証し、それにより完成したセラミック管を一定の厚さにする。ここで使用される円筒形圧力支持部材のための材料は、等圧プレス成形品から後退または一様に引き離し得るように十分な弾性を有する必要があり、それにより、静圧を除いた後に、完成したグリーンセラミック材料成形体が等圧プレス型から取り外しできるようにする。
【００３４】
好ましくは、円筒形圧力支持部材はデュロメータスケールで硬度９５Ａを有するポリウレタンのような材料から製作される。硬度７５Ａや７５Ｄの間の硬度を有するものも利用できる。セラミック材料は硬い材料には付着しにくいことが判明したので、より硬い材料は柔らかい材料に対して好ましい。
【００３５】
次に本発明に従って製造される複合セラミック管の例を説明する。この実験の目的は閉じた端部を有する管であって、１つは多孔質を有するもの、１つは緻密層を有するものを製作することにあった。さらに、積層構造は管の中間部に限定される一方、開放端及び閉鎖端は稠密構造を有するものを予定した。
【００３６】
管を製作する円筒形圧力支持部材は硬度９５Ａを有するポリウレタンから製作され、内径約１．２７ｃｍ（０．５インチ）であった。外径約１．１４ｃｍ（０．４５インチ）を有する心棒を型の円筒形圧力支持部材の中に配置した。心棒と圧力支持部材との間の環状空隙には型を振動させながら公称組成Ｌａ［０．２］Ｓｒ［０．８］Ｆｅ［０．８］Ｃｒ［０．２］Ｏ［３］を噴霧造粒した粉末で充填した。所望の粉末レベルが達成された時、型を振動器から外し、ポリウレタン製の蓋をした。次いで型を等圧プレス機に置き、加圧圧力２７５．８ＭＰａ（４０，０００ｐｓｉ）をかけた。型をプレス機から取り外し、蓋を取り除いた。心棒の周りに環状空隙が存在して円筒形圧力支持部材を心棒から外すことが可能なことが分かった。次に、約１．５９ｃｍ（０．６２５インチ）の内径を有する新たな円筒形圧力支持部材を心棒の周りに配置した。この円筒形圧力支持部材はその一端に円錐形変形部を有し完成した管に円錐形開放端を与えるようになっていた。
【００３７】
型を振動器に載せた状態で約５ｇの上記粉末を環状空隙に注入した。次に上記粉末と約４０体積％（約２０重量％）の熱分解性多孔形成材（グラファイト等）の混合物約１０ｇを注入した。型の上端部は再び多孔形成材を含有しない材料で満たした。型をポリウレタン製の蓋で閉鎖し、圧力２７５．８ＭＰａ（４０，０００ｐｓｉ）で約５分間等圧加圧した。所望する構造及び特性に応じて種々の加圧圧力で種々の層をプレスすることができる。型は静等圧プレス型から取りだし、型を分解した。
【００３８】
このように製作したグリーン管を炉に入れて空気中十分な温度で加熱することによりバインダと多孔形成材を除去し、次いでこの管を最大温度１２７５℃で窒素を流しながら焼成した。管の焼成後に管は緻密な開放端及び閉鎖端を有した。管の軸部には厚さ約２００μｍ（０．００８インチ）の緻密な内層と、厚さ約８００μｍ（０．０３２インチ）の多孔質外層が存在した。
【００３９】
焼結した管は、約１０００℃で空気を稠密層側に流し、７０％水素と３０％ＣＯ２を多孔質層側に流した場合の酸素流速に対して評価した。約２５ＳＣＣＭ／ｃｍ２の流量が得られた。
【図面の簡単な説明】
【図１】
粉末で緩く充填した等圧プレス型の立断面図である。
【図２】
図１に示した等圧プレス型を用いた次工程を示し、緩い粉末は冷間等圧プレス成形により圧縮され、等圧プレス型と圧縮された粉末との間に空隙が形成されている状態を示す立断面図である。
【図３】
図２に示した工程に続く工程であり、等圧プレス型が第２層の緩い粉末で図２に工程で形成された空隙に充填される状態を示す立断面図である。
【図４】
第２層が第１層の周りに冷間等圧プレスされた後の等圧プレス型を示す立断面図である。
【図５】
心棒を有する等圧プレス型の立断面図であり、緩い粉末が等圧プレス型に供給される様子を示す図である。
【図６】
粉末が冷間等圧プレス成形されて環状空間又は空隙が等圧プレス型と充填された粉末との間に生じた状態を示す図５の等圧プレス型の立断面図である。
【図７】
緩い粉末の第２層が図６に示した状態の等圧プレス型内に形成された環状空間に添加された状態を示す図６の等圧プレス型を示す立断面図である。
【図８】
冷間等圧プレス成形後の図７の等圧プレス型の立断面図である。
【図９】
図６の等圧プレス型の円筒状圧力支持部材が異なった直径の円筒形圧力支持部材と交換されて異なった厚さの層を有する複合構造体を形成する様子を示す実施例の立断面図である。
【図１０】
図７に示した状態の等圧プレス型を、層間に溝形成材を追加することにより処理する他の実施例の立断面図である。
【図１１】
等圧加圧した後の図１０に示した状態の等圧プレス型を示す立断面図である。
【図１２】
３つの異なる材料領域を有する第２層を圧縮し追加した後の図５に示したタイプの等圧プレス型を例示する立断面図である。
【国際公開パンフレット】
2004509784.tif 000006
2004509784.tif 000007
2004509784.tif 000008
2004509784.tif 000009
2004509784.tif 000010
2004509784.tif 000011
2004509784.tif 000012
2004509784.tif 000013
2004509784.tif 000014
2004509784.tif 000015
2004509784.tif 000016
2004509784.tif 000017
2004509784.tif 000018
2004509784.tif 000019
2004509784.tif 000020
2004509784.tif 000021
2004509784.tif 000022
2004509784.tif 000023
2004509784.tif 000024
2004509784.tif 000025
2004509784.tif 000026
2004509784.tif 000027
2004509784.tif 000028
2004509784.tif 000029
2004509784.tif 000030
2004509784.tif 000031
2004509784.tif 000032
2004509784.tif 000033
2004509784.tif 000034
2004509784.tif 000035
2004509784.tif 000036
2004509784.tif 000037
2004509784.tif 000038
2004509784.tif 000039
【国際調査報告】
2004509784.tif 000040
2004509784.tif 000041